본 발명 의 한 실시 태양 에서 , 음극 활성 재료 를 제조 하 는 방법 은 다음 단계 : 혼합물 을 얻 기 위해 탄소 재료 를 염산 , 황산 및 질산 으로부터 이루어진 그룹 으로부터 선택 된 적어도 하나 의 산 용액 과 혼합 하 고 탄소 재료 를 처리 하 기 위해 약 2 시간 내지 약 5 시간 동안 약 60 ℃ 내지 약 100 ℃ 로 혼합물 을 가열 하 고 처리 된 탄소 재료 를 얻 기 위해 탄소 재료 를 여과 하 고 건조 하 는 단계 ; 처리 된 탄소 재료 를 유기 폴리머 와 혼합 한 후 제 1 혼합물 을 얻 기 위해 Sn 함유 화합물 과 제 1 및 제 2 수용성 보조 화합물 을 첨가 하 는 단계 ; 제 2 혼합물 을 얻 기 위해 제 1 혼합물 에 착화 제 를 첨가 하 는 단계 ; 반응 시켜 반응 생성물 을 얻 기 위해 약 70 ℃ 내지 90 ℃ 의 온도 에서 제 2 혼합물 에 환원제 를 첨가 하 고 , 반응 생성물 을 흡입 여과 하 고 반응 생성물 을 탈 이온 수 로 세척 한 후 진 공하 에서 약 80 ~ 100 ℃ 에서 반응 생성물 을 건조 하 는 단계 ; 및 음극 활성 재료 를 얻 기 위해 진공 또는 보호 분위기 하 에서 약 300 ~ 900 ℃ 에서 반응 생성물 을 소결 하 는 단계 를 포함 한다 .